(57)【要約】【課題】  付着力が強く、デバイス信頼性の高い低抵抗のバリア膜をコンパクトな作業スペースで効率よく形成させることができる成膜装置および成膜製造方法を提供することを課題とする。【解決手段】  真空チャンバ内の基板上に薄膜を形成させる成膜装置であって、上記薄膜の構成元素を主成分とするターゲットが配置され、このターゲットをスパッタリングするためにスパッタリングガスを導入するスパッタリングガス導入系と、上記構成元素を含む原料ガスを導入する原料ガス導入系と、この原料ガスと反応して基板上に上記薄膜を析出させる反応ガスを導入する反応ガス導入系とを備えた成膜装置及びこの成膜装置によってバリア膜を形成する薄膜製造方法によって付着力が強く、デバイス信頼性の高い低抵抗のバリア膜をコンパクトな作業スペースで効率よく形成させることができるようになった。 【選択図】図１
2006152419.tif 000002
【特許請求の範囲】
【請求項１】
真空チャンバ内の基板上に薄膜を形成させる成膜装置であって、上記薄膜の構成元素を主成分とするターゲットが配置され、このターゲットをスパッタリングするためにスパッタリングガスを導入するスパッタリングガス導入系と、上記構成元素を含む原料ガスを導入する原料ガス導入系と、この原料ガスと反応して基板上に上記薄膜を析出させる反応ガスを導入する反応ガス導入系とを備えたことを特徴とする成膜装置。
【請求項２】
上記基板を載置する基板ホルダーを上記真空チャンバ内で上記ターゲットに対向する位置に設け、上記スパッタリングガス導入系の導入口をターゲット近傍であって基板ホルダーから離れた位置に開口し、上記原料ガス導入系の導入口を基板ホルダー近傍であってターゲットから離れた位置に開口したことを特徴とする請求項1記載の成膜装置。
【請求項３】
真空排気系の排気口を基板ホルダー近傍であってターゲットから離れた位置に開口したことを特徴とする請求項1または請求項２記載の成膜装置。
【請求項４】
上記反応ガス導入系に反応ガスのラジカルを生成するラジカル生成装置を備えたことを特徴とする請求項1から請求項３までのいずれかに記載の成膜装置。
【請求項５】
請求項１から請求項４までのいずれかに記載の成膜装置が、真空排気可能な搬送室を介して、少なくとも脱ガス室及び配線膜室に接続され、上記基板が搬送用ロボットによって上記搬送室から上記成膜装置と脱ガス室と配線膜室との間を移動できるように構成された複合型配線膜形成装置。
【請求項６】
真空チャンバ内の基板上に薄膜を形成させる成膜方法であって、上記構成元素を含む原料ガスを導入する工程と、この原料ガスと反応して基板上に上記薄膜を析出させる反応ガスを導入する工程と、薄膜の構成元素を主成分とするターゲットをスパッタリングする工程とを有することを特徴とする薄膜製造方法。
【請求項７】
上記構成元素を含む原料ガスを導入する工程と、この原料ガスと反応して基板上に上記薄膜を析出させる反応ガスを導入する工程とを交互に複数回繰り返すことにより所望の膜厚の薄膜を形成させることを特徴とする請求項６記載の薄膜製造方法。
【請求項８】
上記基板上で上記原料ガスと上記反応ガスを交互に導入して反応させている工程と、上記スパッタリングする工程とを交互に複数回繰り返すことにより上記薄膜を形成させることを特徴とする請求項６および請求項７記載の薄膜製造方法。
【請求項９】
上記基板上で上記原料ガスと上記反応ガスとを交互に導入して反応させている間にも、上記ターゲットをスパッタリングし、この基板にスパッタリング粒子を入射させることを特徴とする請求項６から請求項８までのいずれかに記載の薄膜製造方法。
【請求項１０】
上記スパッタリングガスを上記ターゲット近傍であって上記基板を載置する基板ホルダーから離れた位置で導入し、上記原料ガスと反応ガスとを上記基板ホルダー近傍であってターゲットから離れた位置で導入することを特徴とする請求項６から請求項９までのいずれかに記載の薄膜製造方法。
【請求項１１】
上記反応ガスをラジカル生成装置に通し、反応ガスのラジカルを真空チャンバに導入することを特徴とする請求項６から請求項１０までのいずれかに記載の薄膜製造方法。
【発明の詳細な説明】
【技術分野】
【０００１】
真空チャンバ内の基板上に薄膜を形成させる成膜装置とこの薄膜の製造方法に関する。
【背景技術】
【０００２】
近年、薄膜製造技術に対する微細加工の要求は加速しており、それに伴い様々な問題が生じている。
【０００３】
半導体デバイスにおける薄膜配線加工を例にあげれば、材料としては、抵抗率が小さい等の理由から銅の使用が主流化しているが、銅は、エッチングが困難であり、拡散しやすいという性質があるため、デバイスの信頼性が低下するという問題を解決する必要があった。
【０００４】
従来、この問題を解決するために上記多層配線構造における多層間接続孔の内壁表面にＣＶＤ法などにより金属薄膜（すなわちバリア膜）を形成し、その上に銅薄膜を形成して配線することにより、銅薄膜とシリコン酸化膜などの絶縁膜とが直接接触しないようにし、上記拡散を防いでいた。
【０００５】
しかしながら、上記多層配線化の要請に伴い、ステップカバレッジが良好で、薄いバリア膜が必要とされている。
【０００６】
そこで、たとえば、真空槽内に搬入された基板を所定温度まで昇温させた後、含窒素ガスと含高融点金属ガスのうち、一方のガスを導入し、その一方のガスを真空排気した後、他方のガスを導入し、その他方のガスを真空排気する工程を繰り返すことによって、原子層程度で金属窒化物薄膜を積層させるＡＬＤ法を用いて所望の膜厚のバリア膜を形成していた（特許文献１参照。）。
【特許文献１】特開平１１−５４４５９号（請求項１の記載）
【発明の開示】
【発明が解決しようとする課題】
【０００７】
しかし、上記ＡＬＤ法によって形成されたバリア膜は付着力が弱いため、膜はがれが発生し配線不良になるおそれがあった。
【０００８】
上記付着力を強化するために、スパッタリングなどによりバリア膜の密着層を形成させる方法が考えられるが、バリア膜の形成とこの密着層の形成を別々の装置で行なうと、作業効率が低下し、作業スペースの確保が必要になるという問題があった。
【０００９】
また、上記原料ガスが有機金属化合物の場合は、カーボン等の不純物によって配線の高抵抗化の原因となるおそれがあったため、この不純物を除去する必要があった。
【００１０】
そこで、本発明は、上記問題点に鑑み、付着力が強く、デバイス信頼性の高い低抵抗のバリア膜をコンパクトな作業スペースで効率よく形成させることができる成膜装置および成膜製造方法を提供することを課題とする。
【課題を解決するための手段】
【００１１】
上記課題を解決するため、本発明にかかる成膜装置は、真空チャンバ内の基板上に薄膜を形成させる成膜装置であって、上記薄膜の構成元素を主成分とするターゲットが配置され、このターゲットをスパッタリングするためにスパッタリングガスを導入するスパッタリングガス導入系と、上記構成元素を含む原料ガスを導入する原料ガス導入系と、この原料ガスと反応して基板上に上記薄膜を析出させる反応ガスを導入する反応ガス導入系とを備えたことを特徴とする。
この構成によれば、同一の真空チャンバ内で、バリア膜を形成させるための原料ガスおよび反応ガスと、密着層を形成させるためのスパッタリングガスとを導入し、基板上にバリア膜と密着層とを形成させることができる。
【００１２】
また、上記原料ガスや反応ガスによって、上記ターゲットが汚染されるのを防ぐためには、上記基板を載置する基板ホルダーを上記真空チャンバ内で上記ターゲットに対向する位置に設け、上記スパッタリングガス導入系の導入口をターゲット近傍であって基板ホルダーから離れた位置に開口し、上記原料ガス導入系および反応ガス導入系の導入口を基板ホルダー近傍であってターゲットから離れた位置に開口すればよい。
【００１３】
さらに、原料ガスや反応ガスが、ターゲット側に拡散しないようにするためには、上記真空排気系の排気口を基板ホルダー近傍であってターゲットから離れた位置に開口すればよい。
【００１４】
上記反応ガス導入系は、反応ガスのラジカルを生成するラジカル生成装置を備えたものであってもよい。
【００１５】
ところで、上記成膜装置で、バリア膜と密着層とが形成される前には、基板表面に吸着しているガスなどを除去する脱ガス処理をしなければならない。また、この基板上にバリア膜と密着層とを形成した後には、最終的に配線膜を形成しなければならない。そこで、真空排気可能な搬送室を介して、上記成膜装置を脱ガス室及び配線膜室に接続し、上記基板が搬送用ロボットによって上記搬送室から上記成膜装置と脱ガス室と配線膜室との間を移動できるような複合型配線膜形成装置を構成すれば配線膜形成までの一連の工程をこの装置で処理できる。
【００１６】
上記課題を解決するため、本発明にかかる薄膜製造方法は、真空チャンバ内の基板上に薄膜を形成させる成膜方法であって、上記構成元素を含む原料ガスを導入する工程と、この原料ガスと反応して基板上に上記薄膜を析出させる反応ガスを導入する工程と、薄膜の構成元素を主成分とするターゲットをスパッタリングする工程とを有することを特徴とする。
【００１７】
上記構成元素を含む原料ガスを導入する工程と、この原料ガスと反応して基板上に上記薄膜を析出させる反応ガスを導入する工程とを交互に複数回繰り返すことにより所望の膜厚の薄膜を形成させるようにしてもよい。
【００１８】
また、上記基板上で上記原料ガスと上記反応ガスを交互に導入して反応させている工程と、上記スパッタリングする工程とを交互に複数回繰り返すことにより、バリア膜の付着力の強化や不純物の除去を行なって上記薄膜を形成させてもよい。
【００１９】
なお、上記基板上で上記原料ガスと上記反応ガスとを交互に導入して反応させている間にも、上記ターゲットをスパッタリングし、この基板にスパッタリング粒子を入射させるようにしてもよい。
【００２０】
上記原料ガスや反応ガスによって、上記ターゲットが汚染されるのを防ぐために、上記スパッタリングガスを上記ターゲット近傍であって上記基板を載置する基板ホルダーから離れた位置で導入し、上記原料ガスと反応ガスとを上記基板ホルダー近傍であってターゲットから離れた位置で導入すればよい。
【００２１】
上記反応ガスをラジカル発生装置に通し、反応ガスのラジカルを真空チャンバに導入するようにしてもよい。
【発明の効果】
【００２２】
以上の説明から明らかなように、本発明は、原料ガスと反応ガスとの化学反応によってバリア膜が形成される際に、ターゲットのスパタッリング粒子がバリア膜に入射するために、バリア膜の構成元素が補充され、バリア膜中の構成元素の含有率が増加する結果、緻密で付着力が強く、不純物の少ない低抵抗のバリア膜が得られる。
【００２３】
また、密着層とバリア膜とを同一の真空チャンバ内で形成できるので、界面に不純物が混入しにくく、密着性が高く、付着力を強化することができ信頼性の高い半導体デバイスを製造することができる。
【００２４】
さらに、原料ガスと反応ガスの反応中にスパッタリングガスを基板表面に入射させて分解を促進させることもできるので、原料ガスが有機金属化合物の場合、カーボン等の不純物をバリア膜から効率よく除去することも可能になる。
【００２５】
本発明は、バリア膜と密着層とを同一の真空チャンバ内で形成させることができるので、作業スペースの確保と作業効率の向上を図ることができる。
【００２６】
また、このバリア膜形成の前後の工程、すなわち、脱ガス工程と配線膜形成工程とを一連の装置として構成すれば、作業効率はさらに向上する。
【００２７】
ところで、上記のように同一の真空チャンバ内でバリア膜と密着層とを形成させると、原料ガスや反応ガスによってターゲットが汚染され、薄膜特性に影響するおそれがある。
【００２８】
本発明は、原料ガス導入系の導入口と反応ガス導入系の導入口とは、基板ホルダー近傍であってターゲットから離れた位置に開口し、一方、スパッタリングガス導入系の導入口は、ターゲット近傍であって基板ホルダーから離れた位置に開口しているため、原料ガスおよび反応ガスがターゲットに及びにくく、ターゲットの汚染を防ぐことができるため、膜質の向上に貢献する。
【００２９】
さらに、スパッタリングガス、原料ガス、反応ガスは、基板ホルダー近傍であってターゲットから離れた位置に排気口が開口された真空排気系から排気されるため、原料ガス及び反応ガスが、ターゲット側に逆拡散しにくく、ターゲットの変質、汚染をより効果的に防ぐことができる。
【００３０】
すなわち、本発明により、付着力が強く、信頼性の高い低抵抗のバリア膜をコンパクトな作業スペースで効率よく形成させることができるようになった。
【発明を実施するための最良の形態】
【００３１】
図１を参照して、１は、本発明に係る成膜装置である。成膜装置１の真空チャンバ１１の下方には、基板１２を載置する基板ホルダー１３が設けられている。基板ホルダー１３は、基板１２を載置するステージ１３１とステージ１３１に載置された基板１２を加熱するヒーター１３２とから構成されている。
【００３２】
真空チャンバ１１には、真空チャンバ１１に開口された導入口（図示せず）に原料ガス導入系１４が接続されている。この原料ガスは、基板１２上に形成されるバリア膜の原料となる金属の構成元素、たとえば、タンタル（Ｔａ）、チタン（Ｔｉ）、タングステン（Ｗ）を化学構造中に含む有機金属ガスである。
【００３３】
原料ガス導入系１４は、この有機金属ガスが充填されたガスボンベ１４１と、ガスバルブ１４２を介して上記原料ガスの導入口とこのガスボンベ１４１とをつなぐガス導入管１４３とから構成される。
【００３４】
また、真空チャンバ１１には、上記原料ガスを導入する導入口が開口された位置とは別の位置に開口された導入口（図示せず）に反応ガス導入系１５が接続されている。この反応ガスは、上記原料ガスと反応し、上記金属の構成元素を化学構造中に含む金属薄膜を析出させるもの、たとえば、アンモニアガスなどである。
【００３５】
反応ガス導入系１５は、上記反応ガスが充填されたガスボンベ１５１と、ガスバルブ１５２を介して上記反応ガスの導入口とこのガスボンベ１５１とをつなぐガス導入管１５３と、ガスバルブ１５２と上記反応ガスの導入口との間に介在させたラジカル生成装置１５４とから構成される。
【００３６】
ガスボンベ１５１を開放し、ガスボンベ１５１からガス導入管１５３を通ってラジカル生成装置１５４に送り込まれた反応ガスは、このラジカル生成装置１５４の中で反応ガスのラジカルが生成され、これが真空チャンバ１１の内部に導入される。
【００３７】
真空チャンバ１１の上方には、基板ホルダー１３に対向する位置にターゲット１６が設置されている。ターゲット１６には、ターゲット１６の表面がスパッタリングされ、ターゲット１６を構成する物質の粒子を放出させるプラズマを発生させるための電圧印加装置１７が接続されている。
【００３８】
なお、ターゲット１６は、上記原料ガスに含まれる金属の構成元素を主成分とするもの、たとえば、上記原料ガスの例に従えば、タンタル（Ｔａ）、チタン（Ｔｉ）、タングステン（Ｗ）を主成分とするもので構成される。
【００３９】
電圧印加装置１７は、高周波発生装置１７１とターゲット１６に接続された電極１７２とから構成される。
【００４０】
真空チャンバ１１には、上記原料ガスおよび反応ガスを導入する導入口が開口された位置とは別の位置に開口された導入口（図示せず）にスパッタリングガス導入系１８が接続されている。このスパッタリングガスは、不活性ガス、たとえばアルゴンガス、キセノンガスなどである。
【００４１】
スパッタリングガス導入系１８は、このスパッタリングガスが充填されたガスボンベ１８１と、ガスバルブ１８２を介して上記スパッタリングガスの導入口とこのガスボンベ１８１とをつなぐガス導入管１８３とから構成される。
【００４２】
ところで、原料ガスの導入口と反応ガスの導入口との位置は、原料ガスが基板１２の表面で反応ガスに反応させて所望のバリア膜を形成させるため、いずれのガスの導入口も基板ホルダー１３の近傍に開口することが望ましい。一方、上記スパッタリングガスの導入口は、スパッタリングガスがターゲット１６の表面をスパッタリングするプラズマの生成に利用されるものであるため、導入口は、ターゲット１６の近傍に開口することが望ましい。
【００４３】
さらに、上記原料ガスおよび反応ガスの導入によってターゲット１６が汚染されることを防止するためには、原料ガスおよび反応ガスの導入口は、ターゲット１６から離れた位置に開口し、さらにスパッタリングガスによって上記原料ガスおよび反応ガスがターゲット１６側に拡散するのを阻止するためには、スパッタリングガスの導入口は、基板ホルダー１３から離れた位置に開口するのが望ましい。
【００４４】
従って、図１で示すとおり、原料ガスおよび反応ガスの導入口を真空チャンバ１１の側面であって基板１２の表面の水平方向よりやや上方に開口し、スパッタリングガスの導入口を真空チャンバ１１の側面であってターゲット１６の表面の水平方向よりやや下方に開口すればよい。
【００４５】
真空チャンバ１１には、上記各ガスの導入口とは別に真空排気系１９を接続するための排気口（図示せず）が開口されている。
【００４６】
上記原料ガスおよび反応ガスを真空排気系１９から排気する際に、ターゲット１６方向に流れてターゲット１６を汚染しないように、上記排気口を基板ホルダー１３近傍であってターゲット１６から離れた位置に開口すればよい。
【００４７】
従って、図１で示すとおり、上記排気口を真空チャンバ１１の底面に開口すればよい。
【００４８】
上記のとおり、成膜装置１は、同一の真空チャンバ１１でスパッタリングによる成膜と、加熱された基板に原料ガスと反応ガスとを反応させて形成する成膜とが可能になる。
【００４９】
なお、図１で示す成膜装置１の構成は、一例にすぎず、特許請求の範囲記載の発明の範囲から逸脱しない限り、これに限定されるものではない。従って、本実施の形態では、金属薄膜の製造に使用する場合の成膜装置の例を示したが、金属薄膜に限定されるものではない。
【００５０】
図２は、本発明にかかる成膜装置１によって積層膜が形成されるプロセスを説明したフロー図である。
【００５１】
基板１２の表面の脱ガスなどの前処理工程が終了した後、真空排気系１９によって真空排気された成膜装置１に基板１２を搬入する（Ｓ１）。
【００５２】
基板１２が搬入されると、スパッタリングガス導入系１８からスパッタリングガスを導入し（Ｓ２）、印加装置１７からターゲット１６に電圧を印加してプラズマを発生させ（Ｓ３）、ターゲット１６をスパッタリングして基板１２の表面に金属薄膜すなわち基板側密着層を形成させる（Ｓ４）。
【００５３】
Ｓ４の工程の終了後、基板１２をヒーター１３２で加熱し（Ｓ５）、基板１２の表面近傍に、原料ガス導入系１４から原料ガスを導入するか、反応ガス導入系１５から反応ガスを導入する（Ｓ６）。
【００５４】
最初に原料ガスを導入する場合、基板１２の表面に原料ガスを吸着させた後（Ｓ６ａ−１）、原料ガス導入系１４のガスバルブ１４２を閉めて原料ガスの導入を停止し、真空排気系１９によって原料ガスを排出する（Ｓ６ａ−２）。
【００５５】
次いでパージガスを成膜装置１内に導入して残留している原料ガスをパージし（Ｓ６ａ−３）、パージが終了するとパージガスの真空排気を行う（Ｓ６ａ−４）。
【００５６】
真空排気を継続しつつ、成膜装置１に反応ガス導入系１５からラジカル生成装置１５４を介して反応ガスを導入し（Ｓ６ａ−５）、反応ガスのラジカルと基板１２の表面に吸着された上記原料ガスとを所定時間反応させる（Ｓ６ａ−６）。
【００５７】
その後、反応ガス導入系１５のガスバルブ１５２を閉めて反応ガスの導入を停止し、真空排気系１９によって反応ガスを排出する（Ｓ６ａ−７）。
【００５８】
次いでパージガスを成膜装置１内に導入して残留している反応ガスをパージし（Ｓ６ａ−８）、パージが終了するとパージガスの真空排気を行う（Ｓ６ａ−９）。
【００５９】
一方、最初に反応ガス導入系１５からラジカルを生成せずに反応ガスを導入する場合、基板１２の表面に反応ガスを吸着させた後（Ｓ６ｂ−１）、反応ガス導入系１５のガスバルブ１５２を閉めて反応ガスの導入を停止し、真空排気系１９によって反応ガスを排出する（Ｓ６ｂ−２）。
【００６０】
次いでパージガスを成膜装置１内に導入して残留している反応ガスをパージし（Ｓ６ｂ−３）、パージが終了するとパージガスの真空排気を行う（Ｓ６ｂ−４）。
【００６１】
真空排気を継続しつつ、成膜装置１に原料ガス導入系１４から原料ガスを導入し（Ｓ６ｂ−５）、上記原料ガスと基板表面に吸着した反応ガスとを所定時間反応させる（Ｓ６ｂ−６）。
【００６２】
その後、原料ガス導入系１４のガスバルブ１４２を閉めて原料ガスの導入を停止し、真空排気系１９によって原料ガスを排出する（Ｓ６ｂ−７）。
【００６３】
次いでパージガスを成膜装置１内に導入して残留している原料ガスをパージし（Ｓ６ｂ−８）、パージが終了するとパージガスの真空排気を行う（Ｓ６ｂ−９）。
【００６４】
上記Ｓ６ａ−１からＳ６ａ−９までの工程またはＳ６ｂ−１からＳ６ｂ−９までの工程を経て上記基板側密着層の上に原子層程度のごく薄い金属薄膜の析出すなわちバリア膜の形成が行われる（Ｓ７）。
【００６５】
このバリア膜が所望の膜厚になるまで上記Ｓ６ａ−１からＳ６ａ−９までの工程またはＳ６ｂ−１からＳ６ｂ−９までの工程を繰り返す（Ｓ８）。
【００６６】
なお、図２のフロー図では示さなかったが、上記バリア膜の形成に際し、バリア膜の付着力の強化や不純物の除去を行なう場合は、上記Ｓ６ａ−１からＳ６ａ−９までの工程またはＳ６ｂ−１からＳ６ｂ−９までの工程とスパッタリングガス導入系１８によるスパッタリングガスの導入とを所望の膜厚になるまで交互に複数回繰り返すようにしてもよい。
また、上記Ｓ６ａ−１からＳ６ａ−９までの工程またはＳ６ｂ−１からＳ６ｂ−９までの工程を行なっている間にも、ターゲット１６をスパッタリングし、基板１２にスパッタリング粒子を入射させるようにしてもよい。
【００６７】
所望の膜厚が得られたら、スパッタリングガス導入系１８からスパッタリングガスを導入し（Ｓ９）、印加装置１７からターゲット１６に電圧を印加してプラズマを発生させ（Ｓ１０）、ターゲット１６をスパッタリングして上記バリア膜の表面に金属薄膜すなわちバリア膜側密着層を形成させる（Ｓ１１）。
【００６８】
以上の工程を経て基板１２上に積層膜が形成され、上記バリア膜側密着層の上に、配線膜が形成される。
【００６９】
このように、原料ガスと反応ガスとを反応させて基板１２の表面上でバリア膜を形成させている間に、上記スパッタリングによって原料ガスと同じ金属の構成元素を主成分とするターゲット１６から基板１２にこの金属の構成元素を入射させることができるので、バリア膜中の金属の構成元素の含有率が増加するため、所望のバリア膜が得られる。
【００７０】
さらに、原料ガスが有機金属化合物の場合ならば、上記スパッタリングによってこの構成元素が基板１２の表面に入射することにより、分解が促進されてカーボン等の不純物がバリア膜からはじき出されるため、不純物の少ない低抵抗のバリア膜を取得することができる。
【００７１】
たとえば、ターゲット１６として金属タンタル、原料ガスとして有機タンタルガス、反応ガスとしてアンモニアガスを使用した場合、基板１２の表面上で有機タンタルとアンモニアガスとが反応している間に、金属タンタルが入射し、基板１２表面に窒化タンタルの薄膜が析出される。
【００７２】
なお、前述の通り、ターゲット汚染を防止するために、上記工程において、原料ガスおよび反応ガスの導入は、ターゲット１６から離れた位置で行い、さらにスパッタリングガスによって上記原料ガスおよび反応ガスがターゲット１６側に拡散するのを阻止するために、スパッタリングガスの導入は、基板ホルダー１３から離れた位置で行うのが望ましい。
【００７３】
また、上記原料ガスおよび反応ガスを真空排気系１９から排気する際に、ターゲット１６方向に流れてターゲット１６を汚染しないように、上記排気を基板ホルダー１３近傍であってターゲット１６から離れた位置で行うのが望ましい。
【００７４】
図３は、本発明にかかる成膜装置１によって形成される積層膜の側断面図を示したものである。
【００７５】
基板１２の上には、上記原料ガスと同じ金属の構成元素を主成分とするターゲット１６をスパッタリングして、この構成元素を基板１２の表面に入射させることにより基板側密着層１２１が形成されている。
【００７６】
この基板側密着層１２１の上には、図２で示したＳ６ａ−１からＳ６ａ−９までの工程またはＳ６ｂ−１からＳ６ｂ−９までの工程を経て形成されたバリア膜１２２が積層されている。
【００７７】
さらに、バリア膜１２２の表面には、上記基板側密着層１２１と同様の工程を経て形成されたバリア膜側密着層１２３が形成されている。
【００７８】
このバリア膜側密着層１２３の上には、銅などの配線膜１２４が形成されて基板１２上の成膜工程が終了する。
【００７９】
バリア膜１２２によって、配線膜１２４の構成元素、たとえば、銅の基板１２への拡散を阻止することができる。しかしながら、このバリア膜１２２は、付着力が弱くデバイス不良を引き起こす可能性があるため、基板側密着層１２１とバリア膜側密着層１２３とを形成させることでバリア膜の付着性を強化するようにしている。
【００８０】
なお、本実施の形態では、密着層として基板側密着層１２１およびバリア膜側密着層１２３を形成させた例を示したが、密着層はいずれか一方だけを形成させるものであってもよい。
【００８１】
図４は、成膜装置１を備えた複合型配線膜形成装置１００のブロック構成図を示したものである。
【００８２】
複合型配線膜形成装置１００は、前処理部１０１と成膜処理部１０３とこれらをつなぐ中継部１０２とから構成される。いずれも、処理を行う前には、内部を真空雰囲気にしておく。
【００８３】
まず、前処理部１０１では、搬入室１０１ａに配置された処理前基板を前処理部側搬出入ロボット１０１ｂによって脱ガス室１０１ｃに搬入する。この脱ガス室１０１ｃで処理前基板を加熱し、表面の水分等を蒸発させて脱ガス処理を行う。
【００８４】
次にこの処理前基板を前処理部側搬出入ロボット１０１ｂによって還元処理室１０１ｄに搬入する。この還元処理室１０１ｄ内では、上記処理前基板を加熱して水素ガスなどの還元性ガスによって処理前基板表面の酸化物を除去するアニール処理を行う。
【００８５】
アニール処理を終えると、前処理側搬出入ロボット１０１ｂによって還元処理室１０１ｄから上記前処理後の基板を取り出し、中継部１０２に搬出する。搬出されたこの基板は、中継部１０２で成膜処理部１０３の成膜処理部側搬出入ロボット１０３ａに受け渡される。
【００８６】
受け渡された上記基板は、成膜処理部側搬出入ロボット１０３ａによって成膜処理部１０３を介して基板１２として成膜室１０３ｂに搬入される。この成膜室１０３ｂは、上記成膜装置１である。成膜室１０３ｂでバリア膜および密着層が形成された積層膜は、成膜処理部側搬出入ロボット１０３ａによって成膜室１０３ｂから搬出され、配線膜室１０３ｃに搬入される。ここで上記バリア膜（バリア膜上に密着層が形成されている場合は、密着層）の上に配線膜が形成される。
【００８７】
配線膜が形成されると、この基板を成膜処理部側搬出入ロボット１０３ａによって配線膜室１０３ｃから搬出室１０３ｄに移動し搬出する。
【００８８】
以上のとおり、上記バリア膜形成の前後の工程、すなわち、脱ガス工程と配線膜形成工程とを一連で行う上記複合型配線膜形成装置１００の構成をとれば、作業効率が向上する。
【００８９】
なお、本実施の形態では、複合型配線膜形成装置１００の構成は、前処理部１０１に脱ガス室１０１ｃと還元処理室１０１とを各々１室ずつ設け、成膜処理部１０３に成膜室１０３ｂと配線膜室１０３ｃとを各々１室ずつ設けたが、特許請求の範囲記載の範囲を逸脱しない限り、この構成に限定されるものではない。
【００９０】
従って、たとえば、前処理部１０１および配線膜室１０３の形状を多角形状にし、各々の面に上記脱ガス室１０１ｃおよび還元処理室１０１、ならびに成膜室１０３ｂおよび配線膜室１０３ｃを複数個設ければ、さらに処理能力は向上する。
【産業上の利用可能性】
【００９１】
本発明にかかる装置は、基板上に配線膜を形成するために、バリア膜および密着層を形成させる装置、及び製造方法であるため、半導体デバイスの成膜に関する産業上の利用可能性がある。
【図面の簡単な説明】
【００９２】
【図１】本発明に係る成膜装置を示す図
【図２】積層膜が形成されるプロセスを説明したフロー図
【図３】本発明に係る成膜装置によって形成される積層膜の側断面図
【図４】本発明に係る複合型配線膜形成装置を示す図
【符号の説明】
【００９３】
１      成膜装置
１１    真空チャンバ
１２    基板
１３    基板ホルダー
１４    原料ガス導入系
１５    反応ガス導入系
１６    ターゲット
１７    印加装置
１８    スパッタリングガス導入系
１９    真空排気系
１００  複合型配線膜形成装置
１２１  基板側密着層
１２２  バリア膜
１２３  バリア膜側密着層
１２４  配線膜
【図１】
2006152419.tif 000003
【図２】
2006152419.tif 000004
【図３】
2006152419.tif 000005
【図４】
2006152419.tif 000006